(57)【特許請求の範囲】
【請求項１】
ポリオレフィン樹脂層（ａ）、環状オレフィン樹脂層（ｂ）、紫外線吸収剤ブレンド層（ｃ）、環状オレフィン樹脂層（ｂ）、ポリオレフィン樹脂層（ａ）を順次積層した紫外線カットフィルムであり、前記紫外線吸収剤ブレンド層は、紫外線吸収剤を含有したポリオレフィン樹脂からなり、４１０ｎｍ以下の紫外線を吸収し、４１０ｎｍの光線透過率が２５％以下であり、且つ、４０５ｎｍの光線透過率が５％以下で、６００ｎｍ以上の光線透過率が４５％以上であることを特徴とする紫外線カットフィルム。
【請求項２】
前記紫外線吸収剤ブレンド層が１５μｍ以上の厚さを有し、且つ前記ポリオレフィン樹脂と前記紫外線吸収剤が（１００−Ａ）：Ａの重量％で混合されており、Ａが４以上６以下からなることを特徴とする請求項１記載の紫外線カットフィルム。
【請求項３】
前記紫外線吸収剤が蛍光増白剤を含有していることを特徴とする請求項１又は２記載の紫外線カットフィルム。
【請求項４】
前記紫外線吸収剤ブレンド層が環状オレフィン樹脂を３重量％以上含有していることを特徴とする請求項１乃至３のいずれか１項記載の紫外線カットフィルム。
【請求項５】
少なくとも一部に請求項１乃至４のいずれか１項記載の紫外線カットフィルムを用いたことを特徴とする容器。
【発明の詳細な説明】
【技術分野】
【０００１】
本発明は、医療医薬・食品の分野において、紫外領域（３８０ｎｍ以下）や、可視光短波長領域（３８０ｎｍ〜４５０ｎｍ）の光を透過することで、内容物が著しく劣化してしまうような中身を包装する包装材料に適し、とりわけ注射容器に薬液が事前に充填されていることを特徴とし、且つ加熱成形により内部空間を設けた包装形態であるブリスター容器に最適な紫外線カットフィルム、及びこれを用いた容器に関するものである。
【背景技術】
【０００２】
従来から、紫外線吸収能力を有する積層フィルムにおいて、紫外線吸収効果のある酸化金属や、有機化合物を含有したインキを用いて印刷したフィルムをラミネートしたり、ポリエチレンナフタレート（ＰＥＮ）フィルムをラミネートしたり、酸化金属をポリオレフィン樹脂中に分散させることで紫外線吸収能力を持つポリオレフィンフィルムを使用するものは存在した。しかし、使用している紫外線吸収剤に起因して、その紫外線吸収能力は３８０ｎｍ以下でその効果を発揮し、３８０ｎｍ〜４０５ｎｍの可視光短波長領域においてその効果は乏しかったり、あるいは加熱成形した際にその効果が半減したり、更には加熱成形に適さないものもあった。
【０００３】
そのため、近紫外領域を吸収するようなインキを印刷したり、着色されたポリオレフィン樹脂を使用することで内容物の劣化を防止していた。しかし、着色により近紫外領域を吸収しているため、内容物の劣化による色調の変化が分かりづらかったり、内容物の表示が読みにくかったり、内容物が外から認識できる透明性を持っていなかったり、加熱成形適性がなかったりと問題点があった。
【０００４】
また、紫外線吸収剤を用いた場合、波長領域によっては、黄色味が生じ、透明度を損なう問題があるが、その対策として、蛍光増白剤を用いた紫外線吸収フィルムの提案がある。（例えば、特許文献１参照。）。しかしながら、用途が窓ガラスなどに貼って用いるもので、易引き裂き性、直線カット性などが必要な包装材料には適していない。
【０００５】
そこで前記易引き裂き性を有し、透明性に優れた環状オレフィン系重合体フィルムの提案がある。（例えば、特許文献２参照。）。また、成形容器と蓋材の組合せからなるブリスター容器の開封方法の提案がある。（例えば、特許文献３参照。）。さらに、アイオノマーの引き裂き性の特性を利用したブリスタートレー用フィルムの提案がある。（例えば、特許文献４参照。）。
【０００６】
以下に先行技術文献を示す。
【特許文献１】特開２００３−１１２３９１号公報
【特許文献２】特開２００２−８０６４９号公報
【特許文献３】特開平１１−３３４７６０号公報
【特許文献４】特許第３４８２８５４号公報
【発明の開示】
【発明が解決しようとする課題】
【０００７】
本発明は、このような従来技術の問題点を解決しようとするものであり、紫外、近紫外領域をカットするフィルムに特徴的な黄色身を帯びることなく、内容物表示を読むことが可能な透明性を有し、また加熱成形時にピンホールが発生せず、且つ内容物が充填された後の輸送工程においてもピンホールを発生することなく、さらに、易引き裂き性、直線カット性、製膜後の寸法安定性、耐熱性、耐薬品性、水蒸気バリア性に優れた紫外線カット
フィルム、及びこれを用いた容器を提供することを目的とする。
【課題を解決するための手段】
【０００８】
本発明は、上記の課題を解決するために成されたものであり、本発明の請求項１に係る発明は、ポリオレフィン樹脂層（ａ）、環状オレフィン樹脂層（ｂ）、紫外線吸収剤ブレンド層（ｃ）、環状オレフィン樹脂層（ｂ）、ポリオレフィン樹脂層（ａ）を順次積層した紫外線カットフィルムであり、前記紫外線吸収剤ブレンド層（ｃ）は、紫外線吸収剤を含有したポリオレフィン樹脂からなり、４１０ｎｍ以下の紫外線を吸収し、４１０ｎｍの光線透過率が２５％以下であり、且つ、４０５ｎｍの光線透過率が５％以下で、６００ｎ
ｍ以上の光線透過率が４５％以上であることを特徴とする紫外線カットフィルムである。
【０００９】
本発明の請求項２に係る発明は、請求項１記載の紫外線カットフィルムにおいて、前記紫外線吸収剤ブレンド層（Ｃ）が１５μｍ以上の厚さを有し、且つ前記ポリオレフィン樹脂と前記紫外線吸収剤が（１００−Ａ）：Ａの重量％で混合されており、Ａが４以上６以下からなることを特徴とする紫外線カットフィルムである。
【００１０】
本発明の請求項３に係る発明は、請求項１又は２記載の紫外線カットフィルムにおいて、前記紫外線吸収剤が蛍光増白剤を含有していることを特徴とする紫外線カットフィルムである。
【００１１】
本発明の請求項４に係る発明は、請求項１乃至３のいずれか１項記載の紫外線カットフィルムにおいて、前記紫外線吸収剤ブレンド層（Ｃ）が環状オレフィン樹脂を３重量％以上含有していることを特徴とする紫外線カットフィルムである。
【００１２】
本発明の請求項５に係る発明は、少なくとも一部に請求項１乃至４のいずれか１項記載の紫外線カットフィルムを用いたことを特徴とする容器である。
【発明の効果】
【００１３】
本発明に係る紫外線カットフィルムは、蛍光増白剤を含有した紫外線吸収剤を使用することで、紫外、近紫外領域をカットするフィルムに特徴的な黄色身を帯びることなく、ほぼ透明で近紫外領域をカットすることが可能になる。
【００１４】
また、加熱成形が可能なポリオレフィン樹脂に紫外線吸収剤をブレンドすることで、加熱成形後の厚さが１０μｍ以上であれば、加熱成形時にピンホールが発生せず、且つ内容物が充填された後の輸送工程においてもピンホールを発生することなく安定的に紫外線カットを満たすことができる。
【００１５】
さらに、環状オレフィン樹脂を使用することで易引き裂き性、直線カット性、製膜後の寸法安定性、耐熱性、耐薬品性、水蒸気バリア性、加熱成形性が優れる。
【発明を実施するための最良の形態】
【００１６】
本発明の実施の形態を図１および図２に基づいて詳細に説明する。
【００１７】
図１は本発明に係る紫外線カットフィルム（１）の層構成の１実施例を示す側断面図であり、図２は本発明に係る紫外線カットフィルム（１）を用いて成形した容器（２）に内容物（３）を充填した後、蓋材（ｅ）で密封した使用形態の１実施例を示す側断面図である。
【００１８】
本発明に係る１実施例の紫外線カットフィルム（１）の層構成は、図１に示すように、ポリオレフィン樹脂層（ａ）、環状オレフィン樹脂層（ｂ）、紫外線吸収剤ブレンド層（ｃ）、環状オレフィン樹脂層（ｂ）、ポリオレフィン樹脂層（ａ）を順次積層した構成である。
【００１９】
前記ポリオレフィン樹脂層（ａ）は、低密度ポリエチレン樹脂であれば制限はない。更には、紫外線吸収剤ブレンド層（ｃ）で使用する低密度ポリエチレン樹脂は同じ製造メーカーの同じグレードを使用した方が製膜適性は良く、カールの少ないフィルムを製造できる。
【００２０】
次に、前記環状オレフィン樹脂層（ｂ）は、三井化学製のアペル、日本ゼオン製のゼオノア、ポリプラスティック製のトーパス、JSR製のアートンが使用可能であるが、低密度ポリエチレン樹脂との相溶性を考えるとエチレン成分を含んだ環状オレフィンコポリマーの方が望ましく、該環状オレフィン層（ｂ）とその他の層との層間強度を強くするには環状オレフィン層（ｂ）と、その他の層の層間に接着樹脂層（図示せず）を設けたり、ポリオレフィン樹脂中に改質剤をブレンドしても良い。
【００２１】
次に、前記紫外線吸収剤ブレンド層（ｃ）は、密度が０．９１〜０．９４ｇ／ｃｍ3であり、溶融フロー速度（ＭＦＲ）が１〜４０ｇ／１０分の押出し適性のあるポリオレフィン樹脂、例えば、前記ポリオレフィン樹脂層（ａ）に用いた低密度ポリエチレン樹脂と同じ製造メーカーの同じグレードの低密度ポリエチレン樹脂を使用することが好ましい。
【００２２】
該ポリオレフィン樹脂にブレンドする紫外線吸収剤は、特許文献１の特開２００３−１１２３９１号公報に記載されている紫外線吸収剤を用いることが好ましい。その際のポリオレフィン樹脂と前記紫外線吸収剤のブレンド割合は（１００−Ａ）：Ａの重量％で混合されており、Ａが４以上からなることが好ましく、また該紫外線吸収剤ブレンド層（Ｃ）は、１５μｍ以上の厚さが好ましい。このように加熱成形が可能な該ポリオレフィン樹脂に該紫外線吸収剤をブレンドすることで、加熱成形後の厚さが１０μｍ以上であれば、加熱成形時にピンホールが発生せず、且つ内容物が充填された後の輸送工程においてもピンホールを発生することなく安定的に紫外線カットフィルム（１）を得ることができる。
【００２３】
前記紫外線吸収剤ブレンド層（Ｃ）の厚さが１５μｍ未満で、含有している紫外線吸収剤が４重量％未満であると、４１０ｎｍ以下の紫外線を吸収し、４１０ｎｍの光線透過率が２５％以下であり、且つ、４０５ｎｍの光線透過率が５％以下で、さらに６００ｎｍ以上の光線透過率が４５％以上である透過率を満たすことが困難になる。
【００２４】
次に、前記紫外線吸収剤が蛍光増白剤を含有することにより、黄色の補色である青色を発光するため、一般的に黄色味を帯びずに透明性が発現可能になる。前記蛍光増白剤としては、前述した特許文献１の特開２００３−１１２３９１号公報に記載されている蛍光増白剤を好ましく使用することができる。
【００２５】
次に、前記紫外線吸収剤ブレンド層（Ｃ）が環状オレフィン樹脂を３重量％以上含有していることにより、該紫外線吸収剤の移行をブロックし、流れ（ＭＤ）方向、幅（ＴＤ）方向に易引き裂き性、直線カット性を発現する。環状オレフィン樹脂が３重量％未満だと易引き裂き性が著しく低下する。尚、該紫外線吸収剤の移行（ブリード）を考慮すると、該紫外線吸収剤ブレンド層（Ｃ）が多層積層フィルム中の１層、及び複数層にするほうが望ましい。
【００２６】
また、該環状オレフィン樹脂を使用することで、製膜後の寸法安定性や、耐熱性が付与されることから加熱成形性も優れている。さらに、従来のポリエチレン樹脂よりも耐薬品性、水蒸気バリア性に優れた紫外線カットフィルム（１）が得られる。
【００２７】
上記のようにすることによって、紫外線吸収剤ブレンド層（Ｃ）が、４１０ｎｍ以下の紫外線を吸収し、４１０ｎｍの光線透過率が２５％以下であり、且つ、４０５ｎｍの光線
透過率が５％以下で、６００ｎｍ以上の光線透過率が４５％以上である紫外線カットフィルム（１）が得られる。尚、６００ｎｍ以上の光線透過率が４５％以上で、また蛍光増白剤を含有した紫外線吸収剤を用いることで、黄色の補色である青色を発光するため、黄色味が無く透明感の高い透明性を有するので、内容物および内容物表示体などを透視可能となる。また、可視光短波長の透過により内容物が劣化するような、ビタミンなどが含有した粉剤、液剤においては上記波長の透過率を維持することが望ましい。
【００２８】
図２は、本発明に係る紫外線カットフィルム（１）を用いて成形した容器（２）に内容物（３）を充填した後、蓋材（ｅ）で密封した使用形態の１実施例を示す側断面図である。
一般的に加熱成形を施された下側のフィルムを底材（ｄ）と呼び、熱融着により貼り合わされる上側のフィルムを蓋材（ｅ）と呼ぶ。 該蓋材（ｅ）は印刷基材層（ｆ）、接着剤層（ｇ）、ピール材層（ｈ）からなる。また、前記底材（ｄ）と前記蓋材（ｅ）はピールオープンにより内容物（３）を取り出すことが可能であり、且つノッチ部から引き裂くことによっても内容物（３）を取り出すことが可能な２通りの開封方式を兼ね備えている。
【実施例】
【００２９】
以下に、本発明の具体的実施例を挙げて、さらに詳しく説明する。
【００３０】
図１に示す、下記構成の本発明に係る紫外線カットフィルム（１）を作製した。
【００３１】
＜実施例１＞
ポリオレフィン樹脂層（ａ）（各２５μｍ）：低密度ポリエチレン樹脂（三井化学（株
）、M１６P）
環状オレフィン樹脂層（ｂ）（各２５μｍ）：環状オレフィンコポリマー  トーパス（
ポリプラスティック（株）、９５０６）
紫外線吸収剤ブレンド層（ｃ）（５０μｍ）：低密度ポリエチレン樹脂（三井化学（株
）、M１６P、９４重量％）と紫外線吸収剤（富士写真フィルム（株）、特開２００３  −１１２３９１記載、６重量％）、総厚み：１５０μｍ
＜実施例２＞
ポリオレフィン樹脂・環状オレフィン樹脂ブレンド層（ａ）（ｂ）（各５０μｍ）：低密度ポリエチレン樹脂（三井化学（株）、M１６P、９０重量％）と環状オレフィン樹脂（ポリプラスティック（株）、９５０６、１０重量％）
紫外線吸収剤ブレンド層（ｃ）（５０μｍ）：低密度ポリエチレン樹脂（三井化学（株）、M１６P、９４重量％）と紫外線吸収剤（富士写真フィルム（株）、特開２００３−１１２３９１記載、６重量％）、総厚み：１５０μｍ
以下に、本発明の比較例について説明する。
【００３２】
＜比較例１＞
ポリオレフィン樹脂層（ａ）（各２５μｍ）：低密度ポリエチレン樹脂（三井化学（株
）、Ｍ１６Ｐ）
環状オレフィン樹脂層（ｂ）（各２５μｍ）：環状オレフィンコポリマー  トーパス（
ポリプラスティック（株）、９５０６）
紫外線吸収剤ブレンド層（ｃ）（５０μｍ）：低密度ポリエチレン樹脂（三井化学（株
）、Ｍ１６Ｐ、９７重量％）と紫外線吸収剤（富士写真フィルム（株）、特開２００３
−１１２３９１記載、３重量％）、総厚み：１５０μｍ
＜比較例３＞
ポリオレフィン樹脂層（ａ）（各４５μｍ）：低密度ポリエチレン樹脂（三井化学（株）、Ｍ１６Ｐ）
環状オレフィン樹脂層（ｂ）（各２５μｍ）：環状オレフィンコポリマー  トーパス（ポリプラスティック（株）、９５０６）
紫外線吸収剤ブレンド層（ｃ）（１０μｍ）：低密度ポリエチレン樹脂（三井化学（株）、Ｍ１６Ｐ、９４重量％）と紫外線吸収剤（富士写真フィルム（株）、特開２００３−１１２３９１記載、６重量％）、総厚み：１５０μｍ
＜評価１＞前記実施例１、２および比較例１、３で得られた、紫外線カットフィルム（１）を下記の測定器を用いて光線透過率の測定を行なった。その結果を表１に示す。
【００３３】
＜光線透過率の測定＞
測定器：ＵＶ−３１００（島津製作所製）
【００３４】
【表１】
0004797630.tif 000002
表１は、可視光短波長領域の光線透過率の測定結果を記す。
【００３５】
＜評価２＞
前記実施例１、２および比較例１、３で得られた、紫外線カットフィルム（１）を下記の測定方法で引き裂き強度、直線カット性の評価を行なった。その結果を表２に示す。
【００３６】
＜引き裂き強度の測定＞
引き裂き強度（幅方向）［Ｎ］（ＪＩＳ  Ｋ７１２８  Ａ法）：引き裂き速度２００ｍｍ／ｍｉｎ
＜直線カット性の測定＞
直線カット性：目視で直線性確認
【００３７】
【表２】
0004797630.tif 000003
表２は、引き裂き強度、直線カット性の測定結果を記す。
【００３８】
＜比較結果＞
以下に、実施例と比較例との比較的結果について説明する。実施例１、２で得られた紫外線カットフィルム（１）は、４１０ｎｍ以下の紫外線を吸収し、４１０ｎｍの光線透過率が２５％以下であり、且つ、４０５ｎｍの光線透過率が５％以下で、６００ｎｍ以上の光線透過率が４５％以上の紫外線カット性を有し、黄色味を帯びることなく紫外、近紫外領域をカットすることができ、内容物および内容物表示体を透視可能な透明性を有することが確認できた。また、引き裂き強度も低く、直線性も良く、易引き裂き性、直線カット性が優れていることが確認できた。比較例１は紫外線吸収剤の量が少ないために４１０ｎｍ及び４０５ｎｍの光線透過率が高く、紫外線カット性が良くなかった。比較例３は紫外線吸収剤の量は適当であるが、該紫外線吸収剤ブレンド層（ｃ）の厚さが薄いために、４１０ｎｍ及び４０５ｎｍの光線透過率が高く、紫外線カット性が良くなかった。
【図面の簡単な説明】
【００３９】
【図１】本発明に係る紫外線カットフィルムの層構成の１実施例を示す側断面図である。
【図２】本発明に係る紫外線カットフィルムを用いて成形した容器に内容物を充填した後、蓋材で密封した使用形態の１実施例を示す側断面図である。
【符号の説明】
【００４０】
１・・・紫外線カットフィルム
２・・・容器
３・・・内容物
ａ・・・ポリオレフィン樹脂層
ｂ・・・環状オレフィン樹脂層
ｃ・・・紫外線吸収剤ブレンド層
ｄ・・・底材
ｅ・・・蓋材
ｆ・・・印刷基材層
ｇ・・・接着剤層
ｈ・・・ピール材層
【図１】
0004797630.tif 000004
【図２】
0004797630.tif 000005